関し、さらに詳しくは耐透湿性に優れた非晶質シリコン半導体太陽電池モジュールに関する。2の増加による温室効果で地球の温暖化が生じることが予測され、クリーンなエネルギーの要求がますます高まっている。2を排出しない原子力発電も放射性廃棄物の問題が解決されておらず、より安全性の高いクリーンなエネルギーが望まれている。desired.【0004】将来期待されているクリーンなエネルギーの中でも、特に太陽電池は、そのクリーンさと、安全性と、取り扱い易さとから期待が大きい。handling.【0005】各種太陽電池の中で、非晶質シリコン半導体太陽電池は大面積に製造でき、製造コストも安価であることから熱心に研究されている。inexpensive.【0006】上記太陽電池は、集電のために透明電極上に金属ペーストなどでグリッド電極が形成されている。(EVA)などのような樹脂で密封されている。A).【0007】図2に従来例の太陽電池モジュールの概略構成図を示す。FIG.【0008】図2において、201は基板、202は金属電極層、203は非晶質シリコン層、204は透明電極層、205は透明電極層上に形成されたグリッド電極、206は充填剤、207は耐候性高分子樹脂フィルム、208は裏面保護シート、209は枠体、210は正極側リード線、211は負極側リード線である。also,透明電極204上のグリッド電極205は通常、銀と高分子樹脂バインダーの混合ペーストをスクリーン印刷などの方法により形成するため製造上多孔性構造となる。printing.ここで太陽電池モジュールを高温高湿条件下で長期間使用した場合には、微量ではあるが大気中の水分がグリッド電極下に侵入してしまう。electrode.【0010】この場合、グリッド電極下の非晶質シリコン層にピンホールが存在し、そこに水分が侵入すると上部透明電極と下部金属電極がショートしてしまうという現象があった。electrodes,その結果、太陽電池の漏れ電流が時間と共に増加するという欠点があった。[0012]【発明が解決しようとする課題】本発明の目的は、上述の欠点を解決し、太陽電池モジュールが高温高湿条件下で長期間使用された場合でも、太陽電池モジュールの漏れ電流が増加することなく、従って長期間の使用に耐える信頼性の高い太陽電池モジュールを提供することにある。copolymer,ポリビニルブチラール又はシリコーン樹脂から成る充填剤を介して高分子樹脂フィルムが積層され樹脂封止されていることを特徴とする太陽電池モジュールに関する。[0014]【作用】本発明によれば、グリッド電極と充填剤の間にグリッド電極を被覆するように充填剤よりも耐透湿性の高い高分子樹脂層を形成することにより、太陽電池モジュールが高温高湿条件下で長期間使用された場合においてもグリッド電極下への水分の侵入を防ぐことができる。このため、グリッド電極下で短絡したり、漏れ電流が増加したりすることがなく、長期間性能が安定し、信頼性の優れた太陽電池を提供することが可能となる。reliability.【0015】特にグリッド電極が銀ペーストで形成されている場合でも、銀のマイグレーションを有効に防止してモジュールを長期間安定に動作させることができる。silver.【0016】以下、本発明を図面を参照しながら詳細に説明する。invention.【0017】図1に本発明の太陽電池モジュールの概略構成断面図を示した。102は金属電極層、103はp/i/n非晶質シリコン半導体層、104は透明電極層、105はグリッド電極、106は充填剤、107は耐候性高分子樹脂フィルム、108は裏面保護シート、109は枠体、110は正極側リード線、111は負極側リード線、112はグリッド電極105と充填剤106との間に形成された充填剤106よりも高い耐透湿性を有する高分子樹脂層であり、グリッド電極105と充填剤106との間にグリッド電極105を被覆するような形で形成される。106.【0019】本発明においてグリッド電極105を被覆する高分子樹脂層112は充填剤106よりも高い耐透湿性を有する高分子樹脂である。一定厚み、一定面積の物質を透過する水分量で定義される水蒸気透過率が用いられる。/40°C90%RH以下の高分子樹脂である必要がある。resin.具体的には、エポキシ樹脂、ポリエチレン、ポリプロピレン、ポリビニルアルコール、ポリメチルメタクリレート、ポリエチレンテレフタレート、塩化ビニリデン−塩化ビニル共重合体、フッ素樹脂などを用いることができる。used.【0021】これらの高分子樹脂の中でもホットメルト吐出が可能な樹脂を用いると、グリッド電極105上に高分子樹脂層112を容易に形成できるためより好ましい。105.【0022】また、上記の高分子樹脂層のモノマーあるいはオリゴマーをグリッド電極105上にスクリーン印刷で形成した後、加熱あるいは光により重合させることによって高分子樹脂層112を形成することも可能である。ここで耐透湿性を有する高分子樹脂層112は上記の高分子樹脂に限られたものではなく、充填剤106よりも耐透湿性に優れておればどのような種類の高分子樹脂も使用することができる。resistance2は透光性であり、さらに高分子樹脂層112の屈折率が充填剤106の屈折率よりも大きいことが好ましい。106.グリッド電極105を覆う高分子樹脂層112が非透光性の場合、透明電極層104上においてシャドーロスが生じるため起電力を低下させ不利である。106を透過した入射光は、非発電領域であるグリッド電極105に到達する前に、高分子樹脂層112と充填剤106との界面で屈折しやすくなり、その結果、変換効率が高くなり好ましい。inventionの種類に制約はないが、導電性基板の適用が好ましい。copper,カーボンシート等があるが、好ましくはステンレススチールが使用される。ビーム蒸着、スパッタリング法等がある。like.【0026】本発明で用いられる太陽電池素子の光起電力層は、p/i/n非晶質シリコン半導体層103である。likeDや光CVD等の公知の方法で形成される。ビーム蒸着、スパッタリング法、スプレー法、CVD法等がある。method.【0028】本発明で用いられるグリッド電極は、たとえば金属電極、金属と高分子バインダーが分散された導電性電極等があげられるが、一般には、金属粉末と高分子樹脂バインダーがペースト状になった金属ペーストが用いられている。これらの金属ペーストは通常、スクリーン印刷法により透明電極上に形成される。これらの金属ペーストのなかで導電率やコストを考慮すると銀ペーストが好ましいがこれに限られたものではない。Also,本発明は、グリッド電極に銀ペーストを用いたときにマイグレーションを有効に防止して大きな効果を発揮するものである。シリコーン樹脂が挙げられる。resin.【0030】本発明の耐候性高分子樹脂フィルムは透光性の保護膜で、これは紫外線やオゾンに安定な耐候性があることが必要である。film,シリコーン樹脂等があげられるがこれに限られたものではない。より本発明を具体的に説明する。図3は、本実施例の太陽電池モジュールの上面外観図であり、図4は、図3のA−A'間の層構成を示す断面図である。FIG.【0033】図3,図4において、301はステンレスよりなる基板であり、302はAl−Siよりなる金属電極層であり、303はp/i/n構造を有する非晶質シリコン半導体層である。unit,314は銅箔をスポット溶接するためにステンレス基板を露出した部分である。315は短絡防止用の絶縁テープである。320はグリッド電極305と接着性銀インク312とを被覆したポリプロピレンである。304を抵抗加熱蒸着で形成した。HCl)によりITO層の一部を除去して素子分離部313を形成することにより、各太陽電池素子に分離した後、各太陽電池を切断した。次にITO上に集電用グリッド電極305を、銀ペーストをスクリーン印刷することにより形成した。グリッド電極とバスバー電極とを接続した。150°CでEVAを溶融させることにより太陽電池を樹脂封止した。エチレン−テトラフロロエチレン共重合体はEVAとの接着力を高めるため予めプラズマ処理を施した。module°C、湿度85%の高温、高湿条件下で+0.3ボルトのバイアスを順方向に印加し、太陽電池の漏れ電流を測定した。(PMMA)を用いた以外は、実施例1と同様の方法で太陽電池モジュールを作成し、実施例1と同様に高湿高温下での漏れ電流を測定した。PMMAはホットメルト状にしたあと、ディスペンサーで塗布した。320を形成した以外は実施例1と同様の方法で太陽電池モジュールを作成し、実施例1と同様に高湿高温下での漏れ電流を測定した。320を形成しなかった以外は実施例1と同様の方法で太陽電池モジュールを作成し、実施例1と同様に高湿高温下での漏れ電流を測定した。measurement.【0042】[結果]実施例1〜3および比較例の、高温高湿下での順バイアステストでの漏れ電流の結果を図5に示した。humidity.【0043】この図から明らかなように、本実施例の太陽電池モジュールは、高温高湿下で順バイアス方向に電圧を印加しても漏れ電流がほとんど増加することがなかった。[0044]【発明の効果】本発明に係る太陽電池モジュールは上記のように構成したので、高温高湿度下で長期間使用された場合でも太陽電池モジュールの漏れ電流が増加しないため、信頼性が高く、長寿命な太陽電池モジュールを提供することが可能となる。DRAWINGS【図1】本発明の太陽電池モジュールを示す概略構成断面図である。invention.【図2】従来例の太陽電池モジュールの一例を示す概略構成断面図である。example.【図3】本発明の一実施例を示す概略構成平面図である。invention.【図4】図3のA−A'切断線に沿った層構成を示す断面図である。3.【図5】本実施品と比較品とを用いて、高温高湿条件下で順バイアスを印加したときの漏れ電流を示すグラフである。·day/0.1mm/40°C・90%RH以下の水蒸気透過率を有する高分子樹脂層で被覆され、この上にエチレン−酢酸ビニル共重合体、ポリビニルブチラール又はシリコーン樹脂から成る充填剤を介して高分子樹脂フィルムが積層され樹脂封止されていることを特徴とする太陽電池モジュール。前記グリッド電極を被覆した高分子樹脂層が、エポキシ樹脂から成る請求項1記載の太陽電池モジュール。前記グリッド電極を被覆した高分子樹脂層が、ポリエチレン樹脂から成る請求項1記載の太陽電池モジュール。前記グリッド電極を被覆した高分子樹脂層が、ポリプロピレン樹脂から成る請求項1記載の太陽電池モジュール。前記グリッド電極を被覆した高分子樹脂層が、ポリビニルアルコール樹脂から成る請求項1記載の太陽電池モジュール。resin記載の太陽電池モジュール。前記グリッド電極を被覆した高分子樹脂層が、ポリエチレンテレフタレート樹脂から成る請求項1記載の太陽電池モジュール。前記グリッド電極を被覆した高分子樹脂層が、塩化ビニリデン−塩化ビニル共重合体樹脂から成る請求項1記載の太陽電池モジュール。前記グリッド電極を被覆した高分子樹脂層が、フッ素樹脂から成る請求項1記載の太陽電池モジュール。themselvesかに記載の太陽電池モジュール。only求項10記載の太陽電池モジュール。